Brevet FR3068832A1 (20190111)

REVENDICATIONS1. Procédé de préparation d'un accumulateur lithium-ion comprenant une électrode positive et une électrode négative disposées de part et d'autre d'un électrolyte, ladite électrode positive comprenant, comme matériau actif, un matériau à base de lithium, ledit procédé comprenant les étapes suivantes : a) une étape de dépôt à la surface de l'électrode 10 positive, avant placement dans l'accumulateur, d'un film contenant un sel de lithium ; b) une étape d'assemblage de l'électrode positive, de l'électrode négative et de l'électrolyte ; et c) une étape de formation d'une couche de passivation 15 à la surface de l'électrode négative avec les ions lithium issus de la décomposition du sel de lithium contenu dans le film par application d'une première charge à l'assemblage susmentionné. 20\n<CLM>\1\tProcédé selon la revendication 1, comportant une étape préalable de formation du film incluant : a) une étape d'enduction d'un support autre que l'électrode positive avec une composition contenant le sel de lithium, 25 b) une étape d'extraction du film hors du support..\n<CLM>\1\tProcédé selon la revendication 1, l'étape de dépôt du film sur l'électrode positive incluant d'enduire directement ladite électrode avec une composition contenant 30 le sel de lithium.\n<CLM>\1\tProcédé selon la revendication 2 ou 3, dans lequel la composition comprend : 17 - le sel de lithium ; - un additif carboné conducteur de l'électricité ; - un liant polymérique ; et - un solvant organique. 5\n<CLM>\1\tProcédé selon les revendications 4 et 3, dans lequel le solvant organique est l'acétone.\n<CLM>\1\tProcédé selon l'une quelconque des revendications 10 précédentes, dans lequel le sel de lithium est choisi parmi : - les azotures de lithium de formule N3A, avec A correspondant à un cation lithium ; - les cétocarboxylates de lithium, tels que ceux répondant aux formules (II) à (IV) suivantes : 15 o -o o- o o- 2A+ o 2A+ (n) o- 2A+ (IV) avec A correspondant à un cation lithium ; - les hydrazides de lithium, tels que ceux répondant aux formules (V) et (VI) suivantes : 20 18 - - 2A+ 2A+ - n - 0- ,N---N o N = N D / 0- N - N - - (N) (VI) avec A correspondant à un cation lithium et n correspondant au nombre de répétition du motif pris entre crochets, ce nombre de répétition pouvant aller de 3 à 1000. 5\n<CLM>\1\tProcédé selon l'une quelconque des revendications précédentes, dans lequel le sel de lithium est le cétocarboxylate de lithium de formule (II), dit également oxalate de lithium.\n<CLM>\1\tProcédé selon l'une quelconque des revendications précédentes, dans lequel l'électrode positive comprend, comme matériau actif, un matériau du type oxyde lithié ou du type phosphate lithié comprenant au moins un élément métallique de transition.\n<CLM>\1\tProcédé selon l'une quelconque des revendications précédentes, dans lequel l'électrode positive comprend, comme matériau actif, du LiFePC)4.\n<CLM>\1\tProcédé selon l'une quelconque des revendications 1 à 9, dans lequel l'électrode négative comprend, comme matériau actif : - un matériau carboné, tel que du carbone dur (connu sous l'appellation anglo-saxonne « hard carbon »), du graphite ; 19 - du lithium métallique ou un alliage de lithium, tel qu'un alliage silicium-lithium, un alliage étain-lithium) ; ou - un oxyde mixte de lithium, tel que Li4Ti5012 ou LiTi02. 5\n<CLM>\1\tProcédé selon l'une quelconque des revendications précédentes, dans lequel l'électrode négative comprend, comme matériau actif, du graphite.